(57)【特許請求の範囲】
【請求項１】
ラベル基材(1) の一面側に感熱性接着剤層(2) が設けられた感熱ラベルにおいて、前記ラベル基材(1) の他面側に、紫外線硬化型インキが塗布された印刷層(3) が設けられてなることを特徴とする乾電池外装用感熱ラベル。
【請求項２】
印刷層(3) の外面に紫外線硬化型ニスが塗布されたニス層(6) が形成されてなる請求項１に記載の乾電池外装用感熱ラベル。
【請求項３】
前記ラベル基材(1) が熱収縮性を有する合成樹脂製フィルムからなり、ラベル基材(1) が熱収縮する温度よりも、感熱性接着剤層(2)に塗布された感熱性接着剤が活性化される活性化温度の方が低温である請求項１に記載の乾電池外装用感熱ラベル。
【請求項４】
ラベル基材(1) の一面側に感熱性接着剤層(2) が設けられ、ラベル基材(1) の他面側に印刷層(3) が設けられた感熱ラベルにおいて、前記ラベル基材(1) が熱収縮性を有する合成樹脂製フィルムからなり、円柱状の乾電池に装着するときの周方向におけるラベル基材(1) の熱収縮率が７０℃において３％以下であって１３０℃において１０％以上であり、且つ感熱性接着剤層(2) が接着性を生じる活性化温度が７０°Ｃ以下であることを特徴とする乾電池外装用感熱ラベル。
【請求項５】
前記ラベル基材(1) が熱収縮性を有するポリエステル製フィルムからなる請求項４に記載の乾電池外装用感熱ラベル。
【発明の詳細な説明】
【０００１】
【産業上の利用分野】
本発明は、乾電池に外装装着される乾電池外装用感熱ラベルの改良に関する。
【０００２】
【従来の技術】
近年、乾電池の表面には従来のメタルジャケットに代わって、図４に示すような、熱収縮フィルムをラベル基材31として該ラベル基材31の一面側に印刷層32が形成されたラベル30を、ラベル基材31の他面側に設けられた粘着剤層33を介して被装着体である乾電池に巻き付けて接着している。
このようなラベル30は、従来のメタルジャケットに比して薄肉状であるため、外径はそのままで乾電池の容量を大きくすることができるという利点があった。
【０００３】
【発明が解決しようとする課題】
このようなラベル30は、ラベル基材31の他面側に形成された粘着剤層33の表面に剥離紙34が貼着された状態で供給されているが、このような剥離紙34は高価なものであると同時に、剥離紙34を貼着したり、接着時に剥離したりする手間もかかり、ラベル30のコストを低下させることは困難であった。
【０００４】
そこで、剥離紙34が不要な感熱性接着剤を接着層として使用した感熱ラベルを上記のような乾電池用のラベルとして使用することが考えられた。
この感熱性接着剤は、所定の熱を加えなければ接着性を生じないため流通時や保管時に剥離紙等が不要になる。
【０００５】
しかし、このような感熱性接着剤を活性化するには、加熱することが必要であり、この加熱によって印刷インキが損傷を受けて外観が低下するという問題が生じていた。
【０００６】
また、ラベル基材のフィルムが熱収縮性フィルムであった場合には、あまり高温で接着剤の活性化を行うと加熱時にラベル基材が収縮して、ラベルにゆがみやしわ等が発生するおそれもあった。
【０００７】
本発明は、このような問題点を解決するためになされたもので、経済的、且つ外観、装着状態共に良好である乾電池外装用感熱ラベルを提供することを課題とする。
【０００８】
【課題を解決するための手段】
本発明が、このような課題を解決するためになされた手段としては、ラベル基材1 の一面側に感熱性接着剤層2 が設けられた感熱ラベルにおいて、前記ラベル基材1 の他面側に、紫外線硬化型インキが塗布された印刷層3 が設けられてなることにある。
【０００９】
さらに、別の手段としては、ラベル基材1 の一面側に感熱性接着剤層2 が設けられ、ラベル基材1 の他面側に印刷層3 が設けられた感熱ラベルにおいて、前記ラベル基材1 が熱収縮性を有する合成樹脂製フィルムからなり、円柱状の乾電池に装着するときの周方向におけるラベル基材1 の熱収縮率が７０℃において３％以下であって１３０℃において１０％以上であり、且つ感熱性接着剤層2 が接着性を生じる活性化温度が７０°Ｃ以下であることにある。
【００１０】
【作用】
すなわち、上記のようにラベル基材１の一面側に感熱性接着剤が塗布されているため、剥離紙が不要であると同時に、印刷層３を通常の印刷インキに比して硬度が高く耐熱性を有する紫外線硬化型インキを塗布して形成したため、感熱性接着剤を活性化する際に、加熱しても印刷層３が熱によって損傷を受けることがない。
【００１１】
さらに、印刷層３の外面に紫外線硬化型のニスを塗布したニス層５を形成した場合には、該ニス層５の表面を高温に加熱しても印刷層が一層効果的に熱から保護される。
従って、高熱によって感熱性接着剤の活性化をすることができるためラベルの接着作業が短時間で行える。
【００１２】
また、ラベル基材１が熱収縮フィルムからなり、且つ該ラベル基材１の熱収縮する温度より低温で活性化可能な感熱性接着剤を感熱性接着剤層２に使用した場合には、ラベル基材１を収縮させることなく感熱性接着剤の活性化を行うことができる。
尚、本発明においてラベル基材１が熱収縮する温度とは、ラベル基材１が１％（熱収縮率）よりも大きく収縮する温度をいう。
【００１３】
【実施例】
以下、本発明の実施例について、図面に従って説明する。
図１において示す、１はポリエチレンテレフタレート製の熱収縮フィルムからなるラベル基材で、該ラベル基材１は、円柱状の乾電池に装着したときの周方向への熱収縮率が７０°Ｃにおいて３％以下、好ましくは１％以下であり、且つ１３０°Ｃにおける同方向への熱収縮率が１０％以上、好ましくは２０％以上の性質を有している。
熱収縮率がこの数値以下の場合には、乾電池に装着した際にラベルの上下端部を乾電池の上面及び下面に熱収縮によって密着させることができないため好ましくない。
このラベル基材１の厚みは約２０乃至１００μｍ、好ましくは３０〜６０μｍ程度の厚みに形成されている。
【００１４】
２は前記ラベル基材１の一面側に、アルミ蒸着層６を介して設けられた感熱性接着剤層で、該感熱性接着剤層２はホットメルトタイプの接着剤としては、例えばエチレン−酢酸ビニル共重合体、エチレン−アクリル酸共重合体、エチレン−メタクリル酸共重合体、アイオノマー、低密度ポリエチレン等の熱融着性の樹脂の単独、又は混合物にテルペン樹脂や石油樹脂等の粘着付与剤や各種可塑剤、安定剤等の添加剤を適宜混合したものが使用される。
【００１５】
また、この感熱性接着剤層２の感熱性接着剤は、７０°Ｃ以下の温度、好ましくは６５°Ｃ以下の温度で活性化され接着性を生じるものである。
【００１６】
前記アルミ蒸着層６は、ラベル基材１の一面側にアルミニウムの真空蒸着によって形成され、厚み約０．０１〜０．１μｍ程度に形成されている。
【００１７】
尚、ラベル基材１とアルミ蒸着層６、アルミ蒸着層６と感熱性接着剤層２との間にそれぞれの層の接着性を向上させるようなアンカーコート層を設けてもよい。
【００１８】
３は、ラベル基材１の他面側に設けられた印刷層で、該印刷層３は紫外線硬化インキによって商品名やイラスト等のデザインが印刷されて形成されている。
【００１９】
該印刷層３に使用される紫外線硬化インキとは、通常の溶剤乾燥型インキに比して耐熱性に優れているもので、紫外線硬化インキとしては、エポキシアクリレート、ウレタンアクリレート、ポリエステルアクリレート等のオリゴマーと、ポリエステル系等のモノマーに紫外線重合開始剤や顔料等の着色剤、分散剤、添加剤等が混合されたものが使用でき、具体的なものとしては、商品名：ベストキュアー（東華色素化学(株)）、商品名：ＵＶＡＣＥ（久保井インキ(株)）、商品名：ＣＰ−ＵＶ（マツイカガク(株)）等が適している。
【００２０】
ラベル基材１と印刷層３の間にも、前記と同様の理由からアンカーコート剤を塗布してもよい。
【００２１】
５は前記印刷層３の外面に塗布されたニス層で、該ニス層５は印刷層３を保護するためや光沢を出すために透明な紫外線硬化型ニスが塗布されている。
【００２２】
上記のような構成からなる感熱ラベル10を製造する方法の一例としては、まず、厚さ約５０μｍの熱収縮性を有する長尺状のポリエチレンテレフタレート製のラベル基材用のフィルムの一面側にアルミニウムを約０．０５μｍの厚さに真空蒸着してアルミ蒸着層６を形成する。
【００２３】
このポリエチレンテレフタレートフィルムは、７０°Ｃにおける長手方向の収縮率が０．１％、横方向の収縮率０％で、１３０°Ｃにおける収縮率が長手方向の収縮率が２５％、横方向の収縮率４％のものを使用する。
【００２４】
さらに、アルミ蒸着された面にアンカーコート剤を塗布し、該アンカーコート剤の塗布面に、感熱性接着剤層２としてのエチレン−酢酸ビニル共重合体を主体とした熱融着性樹脂を溶融押出コーティングにより厚さ２０μｍに形成する。
【００２５】
次に、凸版輪転印刷機によって、前記ポリエチレンテレフタレートフィルムの他面側に紫外線硬化型インキを使用して、各種表示デザイン等を印刷して印刷層３を形成し、さらにその上面に透明な紫外線硬化型ニスを塗布してニス層６を形成する。
【００２６】
この印刷層の紫外線硬化型インキは印刷層の各色を塗布する毎、及び紫外線硬化型ニスを塗布する毎に紫外線ランプにより紫外線を照射して硬化させる。
【００２７】
このような印刷によって、長尺状のフィルムに複数の感熱ラベルが形成され、これらを所定の位置で切断することによって上記のような感熱ラベル10が得られる。
尚、この時前記フィルムの長手方向が、感熱ラベル10を容器に装着した時の周方向になるように感熱ラベル10を形成する。
【００２８】
次に、このようにして得られた感熱ラベル10を被装着物としての乾電池12に装着する方法について説明する。
【００２９】
まず、図２に示すように、上記のような印刷層３、ニス層５、アルミ蒸着層６及び感熱性接着剤層２が形成されたロール状のラベル基材用のフィルム11が、移送ローラー12によって移送され、切断ローラー13に設けられたカッター刃13a によって切断され、感熱ラベル10が形成される。
【００３０】
次に、該感熱ラベル10を前記感熱性接着剤層２が外面になるようにＡ方向に回転する回転ドラム14の外周面に吸着保持させる。
【００３１】
回転ドラム14に吸着された感熱ラベル10は、回転ドラム14の回転によって加熱装置15の位置まで転動されると、該加熱装置15のヒーター15a によって前記回転ドラム14に吸着された感熱ラベル10の外面、即ち感熱性接着剤層２が加熱され、該感熱性接着剤層２は活性化され、接着性を生じさせる。
この時、活性化のために加熱する温度は感熱性接着剤が６５〜７０°Ｃ程度になる温度、即ち上記のような感熱性接着剤層２に塗布された接着剤が接着性を生じる温度で、且つラベル基材１が収縮しないか、収縮しても極く僅かな収縮しかしない程度の温度であることが好ましい。
また、該加熱は回転ドラム14を加熱することで行ってもよい。
【００３２】
一方、被装着体としての乾電池16は、コンベア20によって保持部を有する移送ドラム21に供給され、さらに該移送ドラム21によって一個ずつ供給ドラム29付近まで供給される。該供給ドラム29の表面まで移送された乾電池16は、供給ドラム29の表面に形成された保持部29a 内に保持された状態で、ガイド30の間を移送されて回転ドラム14付近に供給される。
【００３３】
そして、感熱性接着剤層２が活性化された感熱ラベル10が、乾電池16が供給された回転ドラム14の位置まで転動された時に、供給ドラム29の保持部29a 内に保持された乾電池16は、前記供給ドラム29の回転によって回転ドラム14の表面に当接され、回転ドラム14の回転を利用して乾電池16もＢ方向に回転させて、該回転によって回転ドラム14の表面にある感熱ラベル10を乾電池16の表面に巻き付ける。
【００３４】
この時、感熱ラベル10は活性化された感熱性接着剤層２が乾電池16の表面に接するため該感熱性接着剤層２の接着剤によって感熱ラベル10が乾電池16の表面に接着されるとともに、感熱ラベル10の巻付け終端部においては、図３（イ）に示すように感熱ラベル10の先端部表面の紫外線硬化型インキが塗布された印刷層に重合されて接着する。
【００３５】
このように感熱ラベル10が装着された乾電池16は供給ドラム29によって移送ドラム31の位置まで転動され、該移送ドラム31に保持されてローラーベルト32に載置される。
その後、感熱ラベル10を乾電池16に確実に接着するために、加熱装置33内の加熱ベルト18に移送される。
この加熱ベルト18は加熱装置33によって約１３０°Ｃに加熱され、該加熱ベルト18を乾電池16の周面に押し当てて、さらに加熱ベルト18を乾電池16の移送方向に動かすことによって乾電池16を回転させる。
【００３６】
このようにして、加熱ベルト18が乾電池16の周面を加熱押圧することによって感熱ラベル10の感熱性接着剤が再び活性化されると同時に、加熱ベルト18の押圧によって、確実に感熱ラベル10が乾電池16の周面に接着され、また、感熱ラベル10の両端部の重ね合わせ部分も強固に接着される。
この時、高温の加熱ベルト18で押圧する際に、通常の印刷インキであれば、短時間であるが該加熱ベルト18が直接触れるため熱によって損傷をうけるおそれもあるが、上記のように紫外線硬化型インキ及び紫外線硬化型ニスが塗布されているため、このような損傷をうけることがない。
【００３７】
上記のように感熱ラベル10が巻装された乾電池16は、図３（ロ）に示すように感熱ラベル10の上端部と下端部が、乾電池16の上下端部よりもやや長くなるような状態になる。
【００３８】
次に、該感熱ラベル10が前記加熱ベルト18によって強固に装着された乾電池16は、同じ加熱装置33内で、該感熱ラベル10の上下端部を加熱され、図３（ハ）に示すように熱収縮される。
この感熱ラベル10のラベル基材２は、上記のように乾電池16の周方向に収縮するため、乾電池16の上面16a 及び下面16b に、前記突出した感熱ラベル10の上下端部が密着される。
【００３９】
上記のように感熱ラベルが装着された乾電池は、高温に加熱される時間が非常に短時間であるため乾電池自体が高温になることがなく、乾電池の品質低下等の問題が生じることがない。
【００４０】
尚、上記実施例のように、活性化温度が７０°Ｃ以下の比較的低温である場合には、印刷層３に紫外線硬化型インキを使用することは条件ではなく、通常の印刷インキを使用して印刷層３を形成することもできる。
但し、紫外線硬化型インキを使用した場合には、上記実施例のように感熱ラベルの巻装後に高温加熱された加熱ベルト18により押圧することができるため効率良く確実に感熱ラベルを装着させることが可能になる。
【００４１】
また、上記実施例では、ラベル基材１の材質としてポリエチレンテレフタレート製の単層フィルムを使用したが、ラベル基材１の材質はこれに限定されるものではなく、この他ポリエチレン、ポリ塩化ビニル、ポリプロピレン等からなる熱収縮性を有するものであればラベル基材１として使用することができる。
但し、ポリエチレンテレフタレート等のポリエステル製フィルムは強度、剛性に優れ、また焼却時に有毒ガスが発生することがないクリーンな材質であることからもラベル基材１の材質として特に好ましい。
【００４２】
さらに、上記実施例では、ラベル基材１を熱収縮性を有するフィルムから形成したが、このような熱収縮性を有するフィルム以外のラベル基材であってもよいが、ラベル基材１が熱収縮性を有する場合には、乾電池16に密着装着させることが容易にできるという利点がある。
【００４３】
また、上記実施例では、印刷層３の表面にさらに紫外線硬化型ニスを塗布したニス層６を設けたが、このようなニス層６を設けることは条件ではない。
【００４４】
さらに上記実施例では、ラベル基材１の他面側にアルミ蒸着層６を形成したが、このようなアルミ蒸着層を形成することは条件ではない。
【００４５】
また、上記実施例では、感熱性接着剤層２に塗布する接着剤として７０°Ｃ以下の温度、好ましくは６５°Ｃ以下の温度で活性化され接着性を生じる感熱性接着剤を使用したが、感熱性接着剤はこのような活性化温度の接着剤に限定されるものではない。
但し、あまり高温で活性化される接着剤であった場合には、ラベル基材１が接着剤を活性化する時に収縮しないように高温収縮性フィルムを使用することになる。
また、あまり低温で活性化される接着剤であった場合には感熱ラベルを保管する場合に不便である。
また、あまり高温で活性化される接着剤であった場合には、上記実施例のように乾電池16のような高温にすると品質上好ましくないものに装着することができないため、上記範囲の感熱性接着剤が好ましい。
【００４６】
また、上記実施例では感熱ラベル10を装着する方法として、感熱ラベルを10を乾電池16に巻装した後に、加熱ベルト18によって乾電池16の外周面を押圧して感熱ラベル10を確実に装着させることとしたが、例えば、熱板等によって乾電池の外周を挟み、回転させて押圧を加えてもよく、感熱ラベル10の装着方法は上記実施例に限定されるものではない。
【００４７】
【発明の効果】
叙上のように、本発明の感熱ラベルは、耐熱性に優れた紫外線硬化型インキによって印刷が施されているため、感熱性接着剤の活性時等に、ラベルの印刷が損傷されることがなく外観の優れたラベルを経済的に提供することができる。
【００４８】
また、ラベル基材の熱収縮温度より低温で活性化される接着剤であるため、ラベル基材が不用意に収縮することがなく一層外観の優れたラベルとなる。
【００４９】
さらに、７０°Ｃ以下の温度で接着性を生じる接着剤を用いることにより、乾電池の品質低下を招くことなく、ラベルを確実に装着することができる。
【図面の簡単な説明】
【図１】本発明に係る感熱ラベルの一実施例を示す断面図。
【図２】感熱ラベルの装着状態を示す概略正面図。
【図３】（イ）は乾電池に感熱ラベルを巻装した状態を示す一部断面図、（ロ）は（イ）のＸ−Ｘ線断面図、（ハ）は感熱ラベルを熱収縮させた状態を示す一部断面図。
【図４】従来の感熱ラベルを示す断面図。
【符号の説明】
１  ラベル基材
２  感熱性接着剤層
３  印刷層
10  感熱ラベル
【図１】
0003647924.tif 000002
【図２】
0003647924.tif 000003
【図３】
0003647924.tif 000004
【図４】
0003647924.tif 000005